(57)【要約】【課題】繊維あたりの香気成分の保持量および香気成分の放出の継続性に優れた繊維を開発する。【解決手段】繊維または布は、香料成分を包接する化合物を含有する成分と香料成分を包接する化合物を含有しない成分とからなる。繊維または布は、香料成分を包接する化合物を含有する内層と香料成分を包接する化合物を含有しない外層とからなる。【選択図】 なし【特許請求の範囲】
【請求項１】
香料成分を包接する化合物を含有する成分と香料成分を包接する化合物を含有しない成分とからなる複合繊維。
【請求項２】
香料成分を包接する化合物を含有する成分に対する香料成分を包接する化合物を含有しない成分の比率が０〜０．０１である請求項１に記載の繊維。
【請求項３】
香料成分を包接する化合物を含有する成分が香料成分を包接する化合物と繊維を構成する高分子化合物の混合物である請求項１および請求項２のいずれかに記載の繊維。
【請求項４】
香料成分を包接する化合物を含有する成分と繊維を構成する高分子化合物の化学的結合体である請求項１および請求項２のいずれかに記載の繊維。
【請求項５】
請求項１ないし４のいずれかに記載の繊維から構成された布。
【請求項６】
請求項１ないし５のいずれかに記載の繊維および／または布に香料を包接させた繊維および／または布。
【請求項７】
香料成分を包接する化合物を有する繊維または布に香料成分を、超音波を照射しながら接触させる芳香性繊維および／または布の製造方法。 
【請求項８】
香料成分を包接する化合物を有する繊維または布に香料成分を保持させた臭覚作用療法用繊維および／または布。
【発明の詳細な説明】
【技術分野】
【０００１】
本願発明は、香料を長時間安定して放出することが可能な芳香性布に好適な繊維またはこれを用いた芳香性布およびこれらの製造方法に関する。
【背景技術】
【０００２】
香料の効能を活用して中性脂肪を分解、燃焼させる効果を有する繊維材料およびその製造方法として、サイクロデキストリンにラズベリーケトンなどの効能を有する香料を包接させ、それを有する処理液で処理した繊維またはその製造方法が知られている（特許文献１）。サイクロデキストリンに比較してより香料などの化合物を包接できるアミロースをセルロースと特定の方法で混合することで種々の化合物をより効率的に長時間保持できる繊維を製造する方法も知られており、そうして得られた繊維からなる製品が消臭用とか化粧用とか医療用の機能を付与する製品となることが提案されている（特許文献２）。またオリゴ糖を包接成分として用いてポリウレタン弾性繊維に香気持続性を付与することも知られている。
【先行技術文献】
【特許文献】
【０００３】
【特許文献１】特開２００４−２３７２
【特許文献２】ＷＯ２０１０−１４６８７３
【特許文献３】特開２０１５−１３７４３２
【発明の概要】
【発明が解決しようとする課題】
【０００４】
香気成分を繊維中に保持し、香気成分を継続的に放出することで種々の機能を発揮することがすでに提案されているが、繊維あたりの香気成分の保持量および香気成分の放出の継続性については、特に、治療用として考えれば十分とは言えない。本発明者らは上記問題を解決した繊維およびその製造法について鋭意検討し本発明を完成した。
【課題を解決するための手段】
【０００５】
即ち、本発明は、香料成分を包接する化合物を含有する成分と香料成分を包接する化合物を含有しない成分とからなる複合繊維である。
【０００６】
本発明はまた、香料成分を包接する化合物を含有する成分に対する香料成分を包接する化合物を含有しない成分の比率が０〜０．０１である繊維である。
【０００７】
本発明はまた、香料成分を包接する化合物を含有する成分が香料成分を包接する化合物と繊維を構成する高分子化合物の混合物である繊維である。
本発明はまた、香料成分を包接する化合物と繊維を構成する高分子化合物の化学的結合体である。
本発明はまた、上記繊維から構成された布である。
本発明はまた、上記繊維および／または布に香料を包接させた繊維および／または布である。
【０００８】
本発明はまた、上記香料成分を包接する化合物を有する繊維および／または布に香料成分を、超音波を照射しながら接触させる芳香性繊維委および／または布の製造方法である。
【０００９】
本発明はまた、香料成分を包接する化合物を有する繊維および／または布に香料成分を保持させた臭覚作用療法用繊維および／または布である。 
【発明の効果】
【００１０】
本発明の繊維および布は、芳香成分を多く保持し、長期間にわたり継続的に香料成分を放出でき工業的に極めて価値があり、本発明の方法は多くに芳香成分を繊維および布に包接することができ極めて価値がある。また本発明の効能が期待される香料を包接した繊維、これを用いた布を身につけることにより勉強やデスクワーク時に集中力が持続し作業がはかどるなどの効果を奏する。
【発明を実施するための形態】
【００１１】
本発明において香料成分を包接する化合物としては、香料成分と親和性がありその分子骨格中に包接できる化合物であればどのようなものであっても良いが、炭素と酸素を骨格とし籠状の分子構造を有するものが好ましく例示でき、シクロデキストリン、アミロースなどが好ましく例示され、特にアミロースが好ましい。アミロースとしては、D-グルコースを構成単位とする糖であって、α−１，４-グルコシド結合によって糖単位が連結された構造を少なくとも２個以上有するものであり実質的に直鎖状のものが好ましく利用できる。例えば、特表２００４−５２６４６３に記載の酵素で合成されたようなアミロースが好ましく利用できる。分子量としては１万以上１００万以下、特に３万から２０万程度のものが好ましく利用できる。
【００１２】
本発明において繊維を構成する高分子化合物としては、工業的に利用できるものが数多く知られておりどのような構造のものであってもよいが、香料成分を包接する化合物と親和性を有するものが好ましい。香料成分とも親和性があるものとも言えることから骨格中に酸素および炭素を有するものが好ましく、縮合重合、重縮合重合などの方法で合成できる合成ポリマーとか天然繊維から再生された繊維などが好ましく例示でき、特に、包接化合物との複合化が容易であることなどからレーヨンが例示できる。
【００１３】
本発明において香料成分としては、繊維、布の使用目的に応じて選択すれば良く特に制限はないが、香りが人体に良い効能を与えるような香料が好ましく例示でき、具体的には、スウィートオレンジ精油、ローズマリー精油などが例示できる。
【００１４】
本発明において香料成分を包接する化合物を含有する成分と香料成分を包接する化合物を含有しない成分とからなる繊維を製造する方法としては特に制限はなく、香り成分を包接する化合物と繊維を構成する高分子化合物とを必要に応じ加熱しながら直接混合するか、共通の溶媒に溶解して混合したのち繊維化すれば良い。好ましい組み合わせでは、アミロースをビスコースレーヨンと混合し一方の成分を構成する原料溶液とし、一方の成分にはビスコースレーヨンをそのまま用いれば良い。繊維の構造としては芯鞘型、サイドバイサイド型、星型などが例示できる。一例としては、この２つの高分子化合物溶液から、例えば、芯鞘二層構造の繊維を紡糸できる市販の装置を用いて、簡単に芯鞘構造の繊維とすることができる。ここで、芯の径に対する鞘の厚さの比率は、外層の下限は高分子化合物の種類、成型条件によって好ましい範囲は異なるが通常０〜０．０１とするのが好ましい。
【００１５】
本発明において、香料成分を包接する化合物を有する繊維または布に香料成分を包接させる方法としては特に制限はなく、繊維に香料成分を必要に応じて希釈して接触させるのが一般的であるが、香料成分を十分な量を、しかも良好に保持されるように包接するためには、常温より高い温度で超音波を照射しながら行うのがこのましい。好ましい温度としては３０℃〜７０℃、さらに好ましくは４０℃〜６０℃、超音波の波長としては２８Hｚあるいは３８Hｚ、またその２周波の超音波を印加しながら包接処理をするのが好ましい。超音波エネルギーは0.1Ｗ/ｃｍ2以上、さらに0.5Ｗ/ｃｍ2以上が好ましい。
【実施例】
【００１６】
以下に本発明の態様の一例を実施例として示す。
実施例中の各データは、次のように求めた。
（１）洗濯試験      ＪＩＳ  Ｌ−０２１７  １０３法
（２）香りの耐久性  専任検査員５名の嗅覚にて、香りを以下に示す６段階にて官能評価した。
０：無臭、１：やっと感知できる香り（検知閾値）、２：何の香りかわかる弱い香り（認知閾値）、３：楽に感知できる香り、４：強い香り、５：強烈な香り
［実施例１］
原料パルプを約１８％の苛性ソーダ水溶液に浸漬し、圧搾・粉砕によりアルカリセルロースを得た。これを老成した後、二硫化炭素を反応させ、セルロースザンテートを得、次いで希釈苛性ソーダ水溶液で溶解し、ビスコースを調整した。このビスコースは、セルロース含有率８．８％、アルカリ含有率５．９％で、粘度が５０秒（落球式）であった。
紡糸直前の上記のアルカリビスコースに、インジェクションポンプによりアミロースの水分散液を定量的且つ連続的に加えて均一に混合した。この際、アミロースの添加量は、ビスコース中のセルロース重量に対して、５重量％になるようにした。各々、実施例-1、実施例-2とする。インジェクションポンプによりこの水分散液を定量的且つ連続的に均一に混合した。
アミロース含有ビスコースを芯成分に、アミロースを添加していないこと以外は上記のアルカリビスコースと全く同じアルカリビスコースを鞘成分として、ノズル径０．０６ｍｍ、孔数１０，０００の紡糸口金から、紡糸速度６８ｍ／分にて、凝固・再生浴中に紡糸した。凝固・再生浴は、硫酸１１０ｇ／ｌ、芒硝３５０ｇ／ｌ、硫酸亜鉛１５ｇ／ｌを含有するものであり、その液温は４５℃とした。紡糸後は、常法の二浴緊張紡糸法により延伸した後、切断し、繊度１．５デニールで繊維長５１ｍｍの芯鞘型のレーヨン短繊維を得た。
芳香物質として、スウィートオレンジ（メーカー：バスリエ株式会社）を用い、エタノールを用いて１００倍に希釈して包括処理を行った。
【００１７】
繊維より作製した平織物に芳香物質の包接を施した。スウィートオレンジの精油の１００倍希釈溶液を用いて、上記の平織物に浸漬処理を行った。５０℃にて５０時間加熱処理した。その際、超音波２８Hzを印加しながら行った。実施例１〜３の製品を得た。
得られたレーヨン短繊維は、乾強度が１．８５〜１．１５ｇ／ｄで、乾伸度が１１．２〜１９．３％であった。これは、通常のビスコースレーヨン短繊維と比較して、ほぼ同程度の強伸度を持つものであった。
【００１８】
該芯鞘型の複合繊維を経糸及び緯糸に用い、経糸密度１３６本／吋，緯糸密度７５本／吋で製織して平織物を得た。
香りの徐放性，洗濯に対する耐久性を表１に示す。
［実施例２］
アミロースの添加量は、ビスコース中のセルロース重量に対して、７重量％であること以外は実施例１と同様にした。
香りの徐放性，洗濯に対する耐久性を表１にあわせて示す。
［実施例３］
実施例１の繊維に対して、スウィートオレンジの精油を５０℃にて、超音波を印加せずに１００時間の加熱処理を行った。それ以外は、実施例１と同じ方法で行った。
【００１９】
香りの徐放性，洗濯に対する耐久性を表１に示す。
［実施例４］
包接した芳香物質がラベンダー（バスリエ株式会社）の精油をエタノールで１００倍希釈した溶液を用いた以外は、実施例１と全く同じ方法で行った。
香りの徐放性，洗濯に対する耐久性を表１に示す。
［比較例１］
通常のレーヨン繊維を用い、実施例１と同じ目付の平織物を用いて実施例１と同様の方法で実施例１と同じスウィートオレンジ精油の包接処理を施した。そして、比較例１の製品を得た。
【００２０】
香りの徐放性，洗濯に対する耐久性を表１に示す。
［比較例２］
丸断面の通常のＰＥＴの溶融紡糸を行い、４．０倍に延伸して７０デニール／２４フィラメント糸を得た。該フィラメント糸を経糸及び緯糸に用い、経糸密度１３６本／吋，緯糸密度７５本／吋で製織して平織物を得た。得られた平織物を常法にて精練後、実施例１と同様の方法で芳香物質の吸着を施した。そして、比較例２の製品を得た。
【００２１】
香りの徐放性，洗濯に対する耐久性を表１に示す。
【００２２】
【表１】
2017210695.tif 000002
【００２３】
表１から明らかな様に、実施例１〜４で得られた繊維製品は、香りが長期間に亘って徐放し続けられ、洗濯後にも僅かではあるが香りが残ることもわかった。
また、比較例―１、比較例―２で示す通常の丸断面のレーヨンやＰＥＴにも、同様の処理を行った。その結果、実施例１〜４に比べて、香りが短期間に失われ、洗濯にも全く耐えられないことも判明した。